(57)【特許請求の範囲】
【請求項１】
ヒアルロン酸、ハチミツ、ヒアルロン酸とは異なる酸、並びに水及び多価アルコールの少なくとも一方を含む水溶性ヒアルロン酸ゲルであって、
前記ハチミツの含有量が、前記ヒアルロン酸１質量部に対して、５質量部以上であり、
前記多価アルコールの含有量が、前記ハチミツ１００質量部に対して、１００質量部以下である、水溶性ヒアルロン酸ゲル。
【請求項２】
以下の測定方法によって測定される水溶液のｐＨが、１．９〜３．７の範囲にある、請求項１に記載の水溶性ヒアルロン酸ゲル。
（ｐＨの測定方法）
ヒアルロン酸１ｇを含む分量の前記水溶性ヒアルロン酸ゲルに含まれる成分のうち、水を除く全てのイオン性成分を水に溶解して２００ｍＬとなるように水溶液を調製し、得られた水溶液のｐＨを測定する。
【請求項３】
前記多価アルコールの含有量が、前記ハチミツ１００質量部に対して、７５質量部以下である、請求項１または２に記載の水溶性ヒアルロン酸ゲル。
【請求項４】
前記水の含有量が、前記ヒアルロン酸１質量部に対して、４００質量部以下である請求項１または２に記載の水溶性ヒアルロン酸ゲル。
【請求項５】
シート状である、請求項１〜４のいずれかに記載の水溶性ヒアルロン酸ゲル。
【請求項６】
請求項１〜５のいずれかに記載の水溶性ヒアルロン酸ゲルが支持体上に形成されてなる、水溶性ヒアルロン酸ゲルシート。
【請求項７】
請求項１〜５のいずれかに記載の水溶性ヒアルロン酸ゲルを用いた化粧料。
【請求項８】
請求項１〜５のいずれかに記載の水溶性ヒアルロン酸ゲルを用いた食品組成物。
【請求項９】
請求項１〜５のいずれかに記載の水溶性ヒアルロン酸ゲルを用いた医薬組成物。
【請求項１０】
請求項１〜５のいずれかに記載の水溶性ヒアルロン酸ゲルを用いた医療用具用組成物。
【請求項１１】
請求項１〜５のいずれかに記載の水溶性ヒアルロン酸ゲルの製造方法であって、
ヒアルロン酸、ハチミツ、ヒアルロン酸とは異なる酸、並びに水及び多価アルコールの少なくとも一方を混合してゲル形成用液を調製する工程を備える、水溶性ヒアルロン酸ゲルの製造方法。
【請求項１２】
前記ゲル形成用液を調整する工程において、水を混合し、
前記ゲル形成用液に含まれる水を蒸発させる工程をさらに備える、請求項１１に記載の水溶性ヒアルロン酸ゲルの製造方法。
【請求項１３】
前記ゲル形成用液を容器に入れて水を蒸発させる、請求項１２に記載の水溶性ヒアルロン酸ゲルの製造方法。
【請求項１４】
請求項１〜５のいずれかに記載の水溶性ヒアルロン酸ゲルの製造方法であって、
ヒアルロン酸、ハチミツ、並びに水及び多価アルコールの少なくとも一方を混合してヒアルロン酸溶液を調製する工程と、
前記ヒアルロン酸液に対して、ヒアルロン酸とは異なる酸を添加する工程と、
を備える、水溶性ヒアルロン酸ゲルの製造方法。
【請求項１５】
請求項１〜５のいずれかに記載の水溶性ヒアルロン酸ゲルの製造方法であって、
ハチミツ、ヒアルロン酸とは異なる酸、並びに水及び多価アルコールの少なくとも一方を混合して混合液を調製する工程と、
前記混合液にヒアルロン酸を添加して溶解させる工程と、
を備える、水溶性ヒアルロン酸ゲルの製造方法。
【発明の詳細な説明】
【技術分野】
【０００１】
本発明は、水溶性ヒアルロン酸ゲル及びその製造方法に関する。
【背景技術】
【０００２】
近年、生体適合性に優れ、保湿作用をはじめとする多くの有効作用を示すヒアルロン酸が、美容分野、医療分野、食品分野などにおいて注目されている。ヒアルロン酸は、β−Ｄ−Ｎ−アセチルグルコサミンとβ−Ｄ−グルクロン酸とが交互に結合した、直鎖状の高分子多糖であり、哺乳動物の結合組織に分布するほか、鶏の鶏冠、連鎖球菌の莢膜などにも存在することが知られている。市販されているヒアルロン酸は、一般に、鶏の鶏冠、臍帯等からの単離抽出、ストレプトコッカス属等の微生物を用いた発酵法などにより調製されている。【０００３】
また、従来、高分子材料を含むゲル組成物が、美容分野、医療分野、食品分野などに用いられている。特に、美容分野、医療分野、食品分野などに用いられるゲル組成物は、人体に適用されるため、安全性と生体適合性に優れていることが求められている。このため、このようなゲル組成物に含まれる高分子材料として、天然素材であり、安全性と生体適合性に優れるヒアルロン酸を用いることが検討されている。さらに、このようなゲル組成物において、ポリアクリル酸またはその塩、キサンタンガム、グルコマンナン、グアーガム、ローカストビーン、寒天、カラギーナン、ポリビニルアルコールなどの従来使用されているゲル形成成分を用いずに、ヒアルロン酸を単独でゲル形成成分としたヒアルロン酸ゲルの開発が試みられている。【０００４】
例えば、特許文献１には、架橋されたヒアルロン酸を用いてゲル組成物を調製する方法が開示されている。また、特許文献２には、ヒアルロン酸の構成２糖単位当たりに光二量化性架橋基が平均０．０００５〜０．０５個導入されたことを特徴とする光架橋性ヒアルロン酸誘導体のゲルが開示されている。さらに、特許文献３には、ヒアルロン酸１０Ｗ／Ｖ％以上と、架橋剤と、水とを含む混合物を、酸又はアルカリ条件下で攪拌混合することを特徴とする架橋ヒアルロン酸ゲルの製造方法が開示されている。【０００５】
しかしながら、特許文献１〜３に開示されているように、ヒアルロン酸を単独でゲル形成成分としたヒアルロン酸ゲルの多くにおいて、ヒアルロン酸が化学修飾されたものが用いられており、ヒアルロン酸が本来備える天然素材としての特徴が失われているという問題がある。【０００６】
また、例えば、特許文献４には、ヒアルロン酸と、ヒアルロン酸濃度５質量％以上にする水、及びヒアルロン酸のカルボキシル基と等モル以上の酸成分とを共存させ、該共存状態を保持することによりヒアルロン酸ゲルを形成することを特徴とするヒアルロン酸ゲルの製造方法が開示されている。しかしながら、特許文献４で得られるヒアルロン酸ゲルは、水に難溶性であるため、水中にヒアルロン酸が溶け出し難い。このため、特許文献４に開示されたような難水溶性ヒアルロン酸ゲルは、皮膚などに適用された場合に、ヒアルロン酸による皮膚への潤いやハリを与える効果が低くなるため、美容分野などへの使用には適しない。また、特許文献４に開示されたヒアルロン酸ゲルは、ヒアルロン酸と、酸と、水とを少なくとも数日間低温下で静置して得られるものであり、ヒアルロン酸ゲルの製造に長時間を要するという問題もある。【０００７】
また、例えば、特許文献５には、ヒアルロン酸溶液をｐＨ２．０〜３．８下で、メタノール、エタノール、イソプロパノール、アセトンなどの水溶性有機溶媒に接触させることにより、ヒアルロン酸ゲルが得られることを開示している。しかしながら、特許文献５の方法では、ヒアルロン酸ゲル中にこれらの水溶性有機溶剤が多量に含まれるため、美容分野、医療分野、食品分野などには使用し難いという問題がある。また、美容分野、医療分野などにおいては、ゲル組成物をシート状とすることにより、皮膚に適用しやすくなるという利点がある。ところが、特許文献５に開示されたヒアルロン酸ゲルでは、例えばキャスト法などの簡便な方法でシート状にすることが困難であるという問題もある。【０００８】
さらに、特許文献６には、ヒアルロン酸、多価カルボン酸若しくはオキシカルボン酸、及び多価アルコールを構成成分とするヒアルロン酸ゲルが開示されている。特許文献６に記載されたヒアルロン酸ゲルにおいては、化学修飾されていないヒアルロン酸を使用することができ、有機溶剤を多量に使用する必要がないという利点を有している。
【先行技術文献】
【特許文献】
【０００９】
【特許文献１】特表平１１−５０９２５６号公報
【特許文献２】特開平８−１４３６０４号公報
【特許文献３】国際公開第２００６−０５１９５０号パンフレット
【特許文献４】国際公開第０１／５７０９３号パンフレット
【特許文献５】特開平５−５８８８１号公報
【特許文献６】特開２０１４−２４８２８号公報
【発明の概要】
【発明が解決しようとする課題】
【００１０】
本発明は、ハチミツ含有量が多いにもかかわらず、好適にゲル化している、水溶性ヒアルロン酸ゲルを提供することを主な目的とする。さらに、本発明は、当該水溶性ヒアルロン酸ゲルの製造方法、当該水溶性ヒアルロン酸ゲルを用いた化粧料、医療用具用組成物、食品組成物、または医薬組成物を提供することも目的とする。
【課題を解決するための手段】
【００１１】
本発明者は、上記のような課題を解決すべく鋭意検討を行った。その結果、ヒアルロン酸、ハチミツ、ヒアルロン酸とは異なる酸、並びに水及び多価アルコールの少なくとも一方を含む、水溶性ヒアルロン酸ゲルにおいて、ハチミツの含有量が、ヒアルロン酸１質量部に対して、５質量部以上であることにより、ヒアルロン酸が単独でゲル形成成分として含まれている場合（すなわち、他のゲル形成成分を実質的に含まない場合）にも、ヒアルロン酸がゲル形成成分として機能し、ハチミツを多量に含有するにもかかわらず、水溶性ヒアルロン酸ゲルが形成されることを見出した。さらに、このような水溶性ヒアルロン酸ゲルは、ヒアルロン酸、ハチミツ、ヒアルロン酸とは異なる酸、並びに水及び多価アルコールの少なくとも一方を混合してゲル形成用液を調製することにより、簡便に製造することができることも見出した。本発明は、これらの知見に基づいて、さらに検討を重ねることにより完成された発明である。【００１２】
すなわち、本発明は、下記に掲げる態様の発明を提供する。
項１．  ヒアルロン酸、ハチミツ、ヒアルロン酸とは異なる酸、並びに水及び多価アルコールの少なくとも一方を含む水溶性ヒアルロン酸ゲルであって、
前記ハチミツの含有量が、前記ヒアルロン酸１質量部に対して、５質量部以上である、水溶性ヒアルロン酸ゲル。
項２．  以下の測定方法によって測定される水溶液のｐＨが、１．９〜３．７の範囲にある、項１に記載の水溶性ヒアルロン酸ゲル。
（ｐＨの測定方法）
ヒアルロン酸１ｇを含む分量の前記水溶性ヒアルロン酸ゲルに含まれる成分のうち、水を除く全てのイオン性成分を水に溶解して２００ｍＬとなるように水溶液を調製し、得られた水溶液のｐＨを測定する。
項３．  前記多価アルコールの含有量が、前記ハチミツ１００質量部に対して、１００質量部以下である、項１または２に記載の水溶性ヒアルロン酸ゲル。
項４．  前記水の含有量が、前記ヒアルロン酸１質量部に対して、４００質量部以下である項１または２に記載の水溶性ヒアルロン酸ゲル。
項５．  シート状である、項１〜５のいずれかに記載の水溶性ヒアルロン酸ゲル。
項６．  項１〜５のいずれかに記載の水溶性ヒアルロン酸ゲルが支持体上に形成されてなる、水溶性ヒアルロン酸ゲルシート。
項７．  項１〜５のいずれかに記載の水溶性ヒアルロン酸ゲルを用いた化粧料。
項８．  項１〜５のいずれかに記載の水溶性ヒアルロン酸ゲルを用いた食品組成物。
項９．  項１〜５のいずれかに記載の水溶性ヒアルロン酸ゲルを用いた医薬組成物。
項１０．  項１〜５のいずれかに記載の水溶性ヒアルロン酸ゲルを用いた医療用具用組成物。
項１１．  項１〜５のいずれかに記載の水溶性ヒアルロン酸ゲルの製造方法であって、
ヒアルロン酸、ハチミツ、ヒアルロン酸とは異なる酸、並びに水及び多価アルコールの少なくとも一方を混合してゲル形成用液を調製する工程を備える、水溶性ヒアルロン酸ゲルの製造方法。
項１２．  前記ゲル形成用液を調整する工程において、水を混合し、
前記ゲル形成用液に含まれる水を蒸発させる工程をさらに備える、項１１に記載の水溶性ヒアルロン酸ゲルの製造方法。
項１３．  前記ゲル形成用液を容器に入れて水を蒸発させる、項１２に記載の水溶性ヒアルロン酸ゲルの製造方法。
項１４．  項１〜５のいずれかに記載の水溶性ヒアルロン酸ゲルの製造方法であって、
ヒアルロン酸、ハチミツ、並びに水及び多価アルコールの少なくとも一方を混合してヒアルロン酸溶液を調製する工程と、
前記ヒアルロン酸液に対して、ヒアルロン酸とは異なる酸を添加する工程と、
を備える、水溶性ヒアルロン酸ゲルの製造方法。
項１５．  項１〜５のいずれかに記載の水溶性ヒアルロン酸ゲルの製造方法であって、
ハチミツ、ヒアルロン酸とは異なる酸、並びに水及び多価アルコールの少なくとも一方を混合して混合液を調製する工程と、
前記混合液にヒアルロン酸を添加して溶解させる工程と、
を備える、水溶性ヒアルロン酸ゲルの製造方法。
【発明の効果】
【００１３】
本発明によれば、ハチミツ含有量が多いにもかかわらず、好適にゲル化した水溶性ヒアルロン酸ゲルを提供することができる。また、本発明の水溶性ヒアルロン酸ゲルにおいては、ヒアルロン酸が化学修飾されておらず、天然素材を使用することができる。さらに、本発明によれば、当該水溶性ヒアルロン酸ゲルの製造方法、当該水溶性ヒアルロン酸ゲルを用いた化粧料、医療用具用組成物、食品組成物、または医薬組成物を提供することができる。
【発明を実施するための形態】
【００１４】
本発明の水溶性ヒアルロン酸ゲルは、ヒアルロン酸、ハチミツ、ヒアルロン酸とは異なる酸、並びに水及び多価アルコールの少なくとも一方を含む水溶性ヒアルロン酸ゲルであって、ハチミツの含有量が、ヒアルロン酸１質量部に対して、５質量部以上であることを特徴とする。以下、本発明の水溶性ヒアルロン酸ゲル、当該水溶性ヒアルロン酸ゲルの製造方法、当該水溶性ヒアルロン酸ゲルを用いた化粧料、医療用具用組成物、食品組成物、または医薬組成物（外用、経口など）について詳述する。
【００１５】
本発明の水溶性ヒアルロン酸ゲルは、ヒアルロン酸、ハチミツ、ヒアルロン酸とは異なる酸、並びに水及び多価アルコールの少なくとも一方を含む。後述の通り、本発明の水溶性ヒアルロン酸ゲルは、例えば、ヒアルロン酸、ハチミツ、ヒアルロン酸とは異なる酸、並びに水及び多価アルコールの少なくとも一方を含むゲル形成用液を調製し、水溶性ヒアルロン酸ゲルにおけるハチミツの含有量を、ヒアルロン酸１質量部に対して５質量部以上に設定することにより、簡便に製造できる。
【００１６】
本発明の水溶性ヒアルロン酸ゲルにおいては、ヒアルロン酸が、ゲル形成成分として含まれている。本発明の水溶性ヒアルロン酸ゲル中においては、ヒアルロン酸が単独でゲル形成成分として含まれており、他のゲル形成成分が実質的に含まれていなくてもよい。なお、本発明の効果を阻害しないことを限度として、本発明の水溶性ヒアルロン酸ゲルは、ヒアルロン酸に加えて、他のゲル形成成分を含んでいてもよい。他のゲル形成成分としては、特に制限されないが、例えば、ポリアクリル酸またはその塩、キサンタンガム、ゲランガム、グルコマンナン、グアーガム、ローカストビーンガム、寒天、ゼラチン、ペクチン、カゼンイン、アラビアゴム、カラギーナン、アガロース、アルギン酸、アルギン酸プロピレングリコール、カルボキシメチルセルロースＮａ、ヒドロキシプロピルセルロース、ポリビニルアルコール、カルボキシビニルポリマー、デンプン／アクリル酸塩グラフト共重合体、メチルビニルエーテル／無水マレイン酸共重合体等の公知のゲル形成成分が挙げられる。ただし、他のゲル形成成分を含む場合、本発明の水溶性ヒアルロン酸ゲルの特性を生かす観点から、他のゲル形成成分の含有量は、本発明の水溶性ヒアルロン酸ゲルの組成において、ヒアルロン酸を配合しない場合にはゲルが形成されない量以下であることが好ましい。たとえば、他のゲル形成成分の含有量は、他のゲル化成分の種類によっても異なるが、本発明の水溶性ヒアルロン酸ゲル中、５質量％以下、好ましくは２．５質量％以下、より好ましくは１質量％以下、さらに好ましくは０．５質量％以下、より一層好ましくは０．１質量％以下であることが挙げられる。
【００１７】
本発明において、「ヒアルロン酸」は、ヒアルロン酸及びその塩を含む概念で使用される。従って、「ヒアルロン酸及びその塩」を、単に「ヒアルロン酸」と表記することがある。ヒアルロン酸の塩としては、特に制限されないが、例えば、ヒアルロン酸ナトリウム、ヒアルロン酸カリウム、ヒアルロン酸マグネシウム、ヒアルロン酸カルシウムなどが挙げられる。本発明において、ヒアルロン酸及びその塩は、１種類単独で使用してもよいし、２種類以上を組み合わせて使用してもよい。
【００１８】
ヒアルロン酸の分子量としては、ヒアルロン酸を単独でゲル形成成分とした場合にも、ゲルを形成することができれば特に制限されないが、ハチミツの含有量を高めつつ、水溶性ヒアルロン酸ゲルに適度な弾性、高い機械的強度、及び形状維持性を備えさせる観点からは、好ましくは５．０×１０4〜５．０×１０6ダルトン程度、より好ましくは１．０×１０5〜２．３×１０6ダルトン程度が挙げられる。ヒアルロン酸としては、単一分子量のものを用いてもよいし、複数種類の分子量のものを混合して用いてもよい。なお、本発明において、適度な弾性とは、例えば、水溶性ヒアルロン酸ゲルを指で押した際に適度に反発し、かつ、ゲルを引っ張って破断する際に糸ひきしない特性をいう。また、高い機械的強度とは、例えば、厚み２ｍｍ程度のシート状の水溶性ヒアルロン酸ゲルを指でつまんで持ち上げても、シートが破断しない程度の強度をいう。また、形態維持性とは、水溶性ヒアルロン酸ゲルを静置した場合に、高粘度溶液などとは異なり、静置した際の形状が維持される特性をいう。
【００１９】
ヒアルロン酸の由来は特に制限されず、例えば、鶏の鶏冠、臍帯等から単離抽出されたものや、ストレプトコッカス属等の微生物を用いた発酵法などにより調製されたものなどが好適に使用できる。本発明において、ヒアルロン酸としては、市販品を使用することができる。本発明の水溶性ヒアルロン酸ゲルは、ヒアルロン酸として化学修飾したものを用いる必要がないため、生体適合性に優れ、天然のヒアルロン酸が有する特徴を発揮することができる。すなわち、本発明の水溶性ヒアルロン酸ゲルにおいて、ヒアルロン酸としては、実質的に化学修飾されていないヒアルロン酸のみを用いてよい。なお、本発明の水溶性ヒアルロン酸ゲルは、本発明の効果を阻害しないことを限度として、化学修飾されたヒアルロン酸をさらに含んでいてもよい。
【００２０】
化学修飾されたヒアルロン酸の具体例としては、ヒアルロン酸ヒドロキシプロピルトリモニウム、加水分解ヒアルロン酸アルキル（Ｃ１２-１３）グリセリル、ヒアルロン酸プロピレングリコール、アセチル化ヒアルロン酸ナトリウムなどが挙げられる。化学修飾されたヒアルロン酸は、１種類単独で使用してもよいし、２種類以上を組み合わせて使用してもよい。
【００２１】
本発明の水溶性ヒアルロン酸ゲルにおいて、ヒアルロン酸の含有量としては、ゲルを形成することができれば特に制限されないが、ハチミツの含有量を高めつつ、水溶性ヒアルロン酸ゲルに適度な弾性、高い機械的強度、及び形状維持性を備えさせる観点からは、例えば０．２〜１２質量％程度、好ましくは０．４〜６質量％程度、より好ましくは０．７〜３質量％程度が挙げられる。水溶性ヒアルロン酸ゲルにおけるヒアルロン酸の含有量が０．２質量％未満となる場合、後述のゲル形成用液からゲルが形成されない場合がある。また、水溶性ヒアルロン酸ゲルにおけるヒアルロン酸の含有量が１２質量％を超える場合、水溶性ヒアルロン酸ゲルが固くなり過ぎて、後述の化粧料、食品組成物、医薬組成物、または医療用具用組成物などとして利用し難くなる場合がある。
【００２２】
本発明において、ハチミツは、ミツバチが花から集めた蜜を主原料として作りだし、巣の中に貯蔵している天然の甘味物である。ハチミツの種類は、花の種類によって異なり、ハチミツの種類としては、レンゲ蜂蜜、クローバー蜂蜜、アカシア蜂蜜など、多くの種類が知られている。本発明において、ハチミツの種類は特に制限されず、いずれのハチミツを使用することができる。また、ハチミツは、１種類単独で使用してもよいし、２種類以上を組み合わせて使用してもよい。
【００２３】
本発明において、水溶性ヒアルロン酸ゲルに含まれるハチミツの含有量としては、ヒアルロン酸１質量部に対して、５質量部以上である。水溶性ヒアルロン酸ゲル中において、ハチミツの含有量を高めつつ、水溶性ヒアルロン酸ゲルに適度な弾性、高い機械的強度、及び形状維持性を備えさせる観点からは、ヒアルロン酸１質量部に対して、好ましくは５〜２００質量部程度、より好ましくは４０〜７５質量部程度が挙げられる。
【００２４】
ヒアルロン酸とは異なる酸としては、水と混合して酸性を示すものであれば、特に制限されず、無機酸、有機酸のいずれを使用することもできる。無機酸としては、例えば、リン酸、塩酸、硫酸、硝酸、過塩素酸、炭酸などが挙げられ、好ましくはリン酸、塩酸、硫酸が挙げられる。また、有機酸としては、ギ酸、酢酸、プロピオン酸、酪酸、イソ酪酸、吉草酸、リポ酸等のモノカルボン酸；コハク酸、フタル酸、フマル酸、シュウ酸、マロン酸、グルタル酸等のジカルボン酸；グリコール酸、クエン酸、乳酸、ピルビン酸、リンゴ酸、酒石酸、サリチル酸等のオキシカルボン酸；グルコノ-δ-ラクトン、ラクトピオン酸等のポリヒドロキシ酸；グルタミン酸、アスパラギン酸等の酸性アミノ酸；ナールスゲン（登録商標、カルボキシメチルフェニルアミノカルボキシプロピルホスホン酸メチル）等のアミノ酸誘導体；アスコルビン酸、アスコルビン酸エチル、アスコルビン酸グルコシド等のアスコルビン酸またはその誘導体が挙げられ、好ましくはリン酸、アスコルビン酸、クエン酸、グリコール酸、乳酸、リンゴ酸、酒石酸、サリチル酸、アスコルビン酸エチル、アスコルビン酸グルコシド、グルコノ-δ-ラクトン、ラクトピオン酸などが挙げられる。酸は、１種類単独で使用してもよいし、２種類以上を組み合わせて使用してもよい。
【００２５】
酸の含有量は、特に制限されないが、水溶性ヒアルロン酸ゲル中において、ハチミツの含有量を高めつつ、水溶性ヒアルロン酸ゲルに適度な弾性、高い機械的強度、及び形状維持性を備えさせる観点からは、以下の測定方法によって測定される水溶液のｐＨが、好ましくは１．９〜３．７程度、より好ましくは２．１〜３．４程度、さらに好ましくは２．４〜２．９程度の範囲となるように調整することが好ましい。
【００２６】
（ｐＨの測定方法）
ヒアルロン酸１ｇを含む分量の前記水溶性ヒアルロン酸ゲルに含まれる成分のうち、水を除く全てのイオン性成分を水に溶解して２００ｍＬとなるように水溶液を調製し、得られた水溶液のｐＨを測定する。
【００２７】
水溶性ヒアルロン酸ゲルをそのまま水に溶解させてｐＨを測定すると、水溶性ヒアルロン酸ゲルに含まれる非イオン性成分の種類や量などによっては、本発明において好適なｐＨを測定することが困難になる場合があるため、上記のような測定方法によって調製した水溶液のｐＨを測定することが望ましい。例えば、水溶性ヒアルロン酸ゲル中に、非イオン性である多価アルコール（但し、糖を除く）、ハチミツなどが多量に含まれている場合、ヒアルロン酸のゲル化や、水溶性ヒアルロン酸ゲル中においてハチミツを高含有量で存在させるために望ましいｐＨが正確に測定し難くなる。このため、本発明においては、ヒアルロン酸ゲルに配合する成分のうち、水を除く全てのイオン性成分のみを水に溶解し、得られた水溶液のｐＨを測定する方法を用いる。
【００２８】
本発明の水溶性ヒアルロン酸ゲルは、水及び多価アルコールの少なくとも一方を含む。多価アルコールとしては、１気圧下、室温（例えば２５℃）下で液体状態であれば特に制限されないが、水溶性ヒアルロン酸ゲル中において、ハチミツの含有量を高めつつ、水溶性ヒアルロン酸ゲルに適度な弾性、高い機械的強度、及び形状維持性を備えさせる観点からは、好ましくはグリセリン、ジグリセリン等のグリセリン類；プロピレングリコール、ジプロピレングリコール等のプロピレングリコール類；１，３−プロパンジオール、ブタンジオール（１，３−ブタンジオール、１，４−ブタンジオールなど）、１，２−ペンタンジオール、１，２−ヘキサンジオール、１，２−オクタンジオール；エチレングリコール、ジエチレングリコール、トリエチレングリコール、ポリエチレングリコール等のエチレングリコール類などが挙げられ、より好ましくはグリセリン、ジグリセリン、プロピレングリコール、１，３−ブタンジオール、ポリエチレングリコール２００、ポリエチレングリコール４００、ポリエチレングリコール６００、１，３−プロパンジオール、１，２−ペンタンジオール、１，２−ヘキサンジオールなどが挙げられる。これらの中でも、グリセリン、ブタンジオールが特に好ましい。多価アルコールは、１種類単独で使用してもよいし、２種類以上を組み合わせて使用してもよい。
【００２９】
本発明の水溶性ヒアルロン酸ゲルが多価アルコールを含む場合、多価アルコールの含有量としては、ゲルを形成することができれば特に制限されないが、ハチミツ１００質量部に対して、好ましくは１００質量部以下、より好ましくは７５質量部以下、さらに好ましくは５０質量部以下が挙げられる。なお、本発明のヒアルロン酸ゲルが水（ハチミツ由来の水を含む）を含む場合、多価アルコールを実質的に含まなくてもよい。
【００３０】
本発明の水溶性ヒアルロン酸ゲルが水を含む場合、本発明の水溶性ヒアルロン酸ゲル中に含まれる水の含有量（ハチミツ由来の水を含む）としては、特に制限されないが、ヒアルロン酸１質量部に対して、好ましくは４００質量部以下、より好ましくは２００質量部以下、さらに好ましくは１００質量部以下の範囲が挙げられる。本発明の水溶性ヒアルロン酸ゲルは、ハチミツに由来する水以外の水を含んでいてもよいし、ハチミツに由来する水以外の水を実質的に含まなくてもよい。さらに、多価アルコールを含有する場合には、ハチミツに由来する水についても実質的に含まなくてもよい。
【００３１】
本発明の水溶性ヒアルロン酸ゲルは、少なくとも、前述のヒアルロン酸、ハチミツ、ヒアルロン酸とは異なる酸、並びに水及び多価アルコールの少なくとも一方を含めばよく、他の成分を含んでいてもよい。
【００３２】
例えば、本発明の水溶性ヒアルロン酸ゲルは、水溶性有機溶媒（前述の多価アルコールを除く）を含んでいてもよい。本発明の水溶性ヒアルロン酸ゲルが水溶性有機溶媒を含む場合は、その含有量としては、１０質量％以下、好ましくは５質量％以下、さらに好ましくは２質量％以下が挙げられる。水溶性有機溶媒としては、特に制限されず、例えば、エタノール、メタノール、イソプロパノール、アセトンなどが挙げられる。水溶性有機溶媒は、１種類単独で使用してもよいし、２種類以上を組み合わせて使用してもよい。本発明の水溶性ヒアルロン酸ゲルは、後述の通り、美容分野、医療分野、食品分野において、好適に使用される。このような観点からは、本発明の水溶性ヒアルロン酸ゲルは、水溶性有機溶媒を実質的に含まないことが好ましい。また、水溶性有機溶媒を用いると、後述のゲル形成用液の粘度が高くなりやすいため、ゲル形成用液を基板上などに薄く拡げることが困難になる場合がある。このため、水溶性有機溶媒を用いると、例えばキャスト法などの簡便な方法によって、水溶性ヒアルロン酸ゲルをシート状に形成することが困難となる場合がある。このような観点からも、本発明の水溶性ヒアルロン酸ゲルは、水溶性有機溶媒を実質的に含まないことが好ましい。
【００３３】
本発明の水溶性ヒアルロン酸ゲルの弾性、機械的強度、形状維持性などは、水溶性ヒアルロン酸ゲル中の各成分の含有量、ヒアルロン酸の分子量、または前述のｐＨの測定方法における水溶液のｐＨの範囲を所定範囲に設定することにより、調整することができる。例えば、水溶性ヒアルロン酸ゲル中のヒアルロン酸の含有量を多くする（割合を大きくする）と、水溶性ヒアルロン酸ゲルが固くなり、水溶性ヒアルロン酸ゲルの弾性、機械的強度、形状維持性が高くなる傾向がある。また、例えば、水溶性ヒアルロン酸ゲル中のヒアルロン酸の分子量を大きくすると、水溶性ヒアルロン酸ゲルが固くなり、水溶性ヒアルロン酸ゲルの弾性、機械的強度、形状維持性が高くなる傾向がある。さらに、例えば、前述のｐＨ１．９〜３．７の範囲においては、ｐＨが低くなると水溶性ヒアルロン酸ゲルが固くなり、水溶性ヒアルロン酸ゲルの弾性、機械的強度、形状維持性が高くなる傾向がある。
【００３４】
本発明の水溶性ヒアルロン酸ゲルは、水溶性である。本発明の水溶性ヒアルロン酸ゲルの水溶性とは、厚さ１００μｍ、縦４ｃｍ、横４ｃｍのシート状とした水溶性ヒアルロン酸ゲルをｐＨ７．４のリン酸緩衝液１００ｍＬ中に入れ、３７℃で撹拌子を用いて１２０ｒｐｍで撹拌した場合に、４時間以内に完全に溶解することをいう。
【００３５】
本発明の水溶性ヒアルロン酸ゲルの形状は、特に制限されず、用途に応じて適宜設定することができる。本発明の水溶性ヒアルロン酸ゲルの形状としては、例えば、シート状、粒状、塊状などが挙げられる。
【００３６】
例えば、水溶性ヒアルロン酸ゲルがシート状（水溶性ヒアルロン酸ゲルシート）である場合、後述の通り、例えば、本発明の水溶性ヒアルロン酸ゲルを皮膚や口腔内などに貼り付けて、化粧料、医薬組成物、または医療用具用組成物などとして好適に使用することができる。また、シート状の水溶性ヒアルロン酸ゲルを、口腔衛生改善フィルム等の食品組成物や口腔内徐放フィルム等の経口医薬組成物などとしてもよい。水溶性ヒアルロン酸ゲルシートの厚みとしては、特に制限されず、例えば０．０１〜１０ｍｍ程度、好ましくは０．０５〜５ｍｍ程度が挙げられる。また、例えば水溶性ヒアルロン酸ゲルが塊状である場合には、顔や身体をマッサージする化粧料組成物などとして好適に使用することができる。また、ゼリー飲料等の食品組成物や嚥下補助飲料等の経口医薬組成物などとしても好適に使用することができる。水溶性ヒアルロン酸ゲルが粒状である場合には、グミ等の食品組成物や経口医薬組成物などとして好適に使用することができる。
【００３７】
本発明の水溶性ヒアルロン酸ゲルは、保湿作用などを有するヒアルロン酸を含むため、美容分野、医療分野などにおいて、皮膚などに適用することができる。また、ヒアルロン酸やハチミツなど、食用や医薬用として使用できる成分のみによって構成することもできるため、口腔内などにも好適に適用することができる。すなわち、本発明の水溶性ヒアルロン酸ゲルは、化粧料、食品組成分、医薬組成物、または医療用具用組成物などとして好適に使用することができる。
【００３８】
本発明の水溶性ヒアルロン酸ゲルを化粧料、医薬組成物、または医療用具用組成物として使用する場合、化粧料、医薬部外品、医薬品、医療用具に配合される公知の成分をさらに配合することができる。このような成分としては、例えば、美白成分、抗老化成分、オイル成分、各種ビタミン及びその誘導体、各種動植物エキス、抗炎症剤、抗酸化剤、色素、香料（アロマ成分）、防腐剤などが挙げられる。また、本発明の水溶性ヒアルロン酸ゲルに脂溶性成分を添加する場合、脂溶性成分をリポソーム、エマルジョン、ナノエマルジョンなどの状態にして添加することもできる。これらの成分は、１種類単独で使用してもよいし、２種類以上を組み合わせて使用してもよい。
【００３９】
美白成分の具体例としては、ビタミンＣまたはその誘導体、アスタキサンチンなどが挙げられる。抗老化成分の具体例としては、ナールスゲン（登録商標、カルボキシメチルフェニルアミノカルボキシプロピルホスホン酸メチル）、ピロロキノリンキノン、ＬＲ２４１２（登録商標、テトラハイドロジャスモン酸ナトリウム）、グリーンピール（登録商標、植物性精油）などが挙げられる。オイル成分の具体例としては、スクワラン、ホホバオイル、オリーブオイルなどが挙げられる。
【００４０】
また、本発明の水溶性ヒアルロン酸ゲルには、コラーゲン、ポリフィリン、プロテオグリカン、アセチルグルコサミン、ヒドロキシプロピルセルロース、ポリビニルピロリドン、ポリビニルアルコール、リピジュア（登録商標、２−メタクリロイルオキシエチルホスホリルコリンのホモポリマーまたはコポリマー）、分子量が１万以下の低分子量のヒアルロン酸またはその塩などの水溶性高分子を配合してもよい。水溶性高分子は、１種類単独で使用してもよいし、２種類以上を組み合わせて使用してもよい。
【００４１】
本発明の水溶性ヒアルロン酸ゲルには、適度な弾性、適度な機械的強度、及び適度な形状維持性を付与することができるため、本発明の水溶性ヒアルロン酸ゲルをそのままパック剤として使用することもできる。本発明の水溶性ヒアルロン酸ゲルをパック剤として使用する場合、本発明の水溶性ヒアルロン酸ゲルはシート状であることが好ましい。パック剤として使用する場合、本発明の水溶性ヒアルロン酸ゲルシートを直接皮膚に貼り付け、一定期間保持することにより、ヒアルロン酸による保湿効果などを皮膚に付与することができる。また、本発明の水溶性ヒアルロン酸ゲルが上記のような化粧料、医薬部外品、医薬品、医療用具に配合される公知の成分を含む場合、本発明の水溶性ヒアルロン酸ゲルシートを直接皮膚に貼り付けることにより、これらの成分を経皮吸収させることができる。
【００４２】
また、本発明の水溶性ヒアルロン酸ゲルは、水溶性を有するため、水分中にヒアルロン酸が溶け出しやすい。このため、本発明の水溶性ヒアルロン酸ゲルは、皮膚などに適用された場合に、ヒアルロン酸による皮膚への潤いやハリを与える効果が高く、美容分野などへの使用に適している。例えば、本発明の水溶性ヒアルロン酸ゲルシートを皮膚に貼り付けた後、該シートに水をかけて徐々に溶解させながら皮膚をマッサージすることにより、水中に溶け出したヒアルロン酸による保湿効果をより高めることができる。
【００４３】
さらに、本発明の水溶性ヒアルロン酸ゲルは、安全性と生体適合性に優れ、吸水性／保水性も高いことから、創傷部位、褥瘡部位を保護する医療用具などへの使用に適している。例えば、本発明の水溶性ヒアルロン酸ゲルは、安全性と生体適合性に優れ、吸水性／保水性も高いことから、救急絆創膏のパットや褥瘡部位の被覆保護材などとして好適に使用することができる。また、このような用途に使用する場合、水溶性ヒアルロン酸ゲル中に上皮成長因子等の治癒促進成分や抗菌成分を配合することもできる。
【００４４】
本発明の水溶性ヒアルロン酸ゲルは、支持体上に載せて用いてもよい。水溶性ヒアルロン酸ゲルを支持体上に形成することにより、好適に水溶性ヒアルロン酸ゲルシートとすることができる。支持体としては、特に制限されず、例えば、不織布、織布、織物、紙、高分子フィルム（ポリエチレンテレフタレート、ポリエチレンなどのポリオレフィン、塩化ビニル、ポリウレタン等のフィルム）などが挙げられ、より好ましくは、水溶性ヒアルロン酸ゲルと支持体との接着強度の観点から、不織布／高分子フィルムからなるラミネートフィルムや不織布などが挙げられる。また、支持体上の水溶性ヒアルロン酸ゲルを、皮膚に保持させる目的で、粘着テープ、ハイドロゲルテープ、サポーター、包帯、マスク、アイマスクなどで固定してもよい。
【００４５】
本発明の水溶性ヒアルロン酸ゲルは、そのまま製品として単独で使用することができる。また、当該ゲルと粘着テープや支持体などとを一体化したものを製品とすることもできるし、水溶性ヒアルロン酸ゲルを製品とし、粘着テープ、ハイドロゲルテープ、サポーター、包帯、マスク、アイマスクなどで当該ゲルを固定して使用するものとしてもよい。
【００４６】
また、前述の通り、本発明の水溶性ヒアルロン酸ゲルは、ヒアルロン酸やハチミツなど、食用または医薬用として使用できる成分のみによって構成することができるため、水溶性ヒアルロン酸ゲルを含む食品組成物、経口医薬組成物などとしても好適に使用することができる。
【００４７】
本発明の水溶性ヒアルロン酸ゲルを食品組成物として使用する場合、食品組成物に配合される公知の成分をさらに配合することができる。このような成分としては、例えば、甘味料、香料、着色料、酸味料、抗酸化剤、乳化剤、防腐剤、安定剤などが挙げられる。また、本発明の水溶性ヒアルロン酸ゲルを経口医薬組成物として使用する場合、経口医薬組成物に配合される公知の成分をさらに配合することができる。このような成分としては、例えば、薬効成分、香料、着色料、酸味料、抗酸化剤、乳化剤、防腐剤、安定剤などが挙げられる。食品組成物または経口医薬組成物において、これらの成分は、１種類単独で使用してもよいし、２種類以上を組み合わせて使用してもよい。
【００４８】
本発明の水溶性ヒアルロン酸ゲルを用いた食品組成物または経口医薬品組成物は、ヒアルロン酸を含有しているため、当該食品組成物または経口医薬品組成物を経口摂取することによって、例えば、皮膚の含水量を増加させ、皮膚の保湿効果を高め得る効果などが期待できる。さらに、当該食品組成物や経口医薬組成物が、前述のような公知の成分を含む場合には、これらの成分による効果を発揮することができる。
【００４９】
本発明の水溶性ヒアルロン酸ゲルを食品組成物または経口医薬組成物とする場合、これらの形態としては特に限定されないが、例えば、口腔衛生改善フィルムのようなシート状、グミのような粒状、嚥下補助飲料／ゼリー飲料のような塊状などとすることができる。
【００５０】
本発明の水溶性ヒアルロン酸ゲルの製造方法は、特に制限されないが、例えば、上記のヒアルロン酸、ハチミツ、ヒアルロン酸とは異なる酸、並びに水及び多価アルコールの少なくとも一方を混合してゲル形成用液を調製する工程を備える方法が挙げられる。本発明の水溶性ヒアルロン酸ゲルの製造方法において、各成分の混合順序は、特に制限されない。また、各成分の混合方法も特に制限されず、例えば攪拌機などを用いて攪拌すればよい。
【００５１】
本発明の水溶性ヒアルロン酸ゲルの製造方法においては、前述のｐＨの測定方法において調製される水溶液のｐＨが、前述の値となるように、各成分の配合量を設定することが好ましい。このようなｐＨに設定することにより、水溶性ヒアルロン酸ゲル中において、ハチミツの含有量を高めつつ、水溶性ヒアルロン酸ゲルに適度な弾性、高い機械的強度、及び形状維持性を付与することが可能となる。
【００５２】
本発明の水溶性ヒアルロン酸ゲルの製造方法において、ゲル形成用液に水を配合する場合、ゲル形成用液を調製した後、上記のゲル形成用液をゲル化することや、水溶性ヒアルロン酸ゲルの弾性を高めることなどを目的として、ゲル形成用液に含まれる水のうち少なくとも一部を蒸発させる工程をさらに備えていてもよい。本発明の水溶性ヒアルロン酸ゲルの弾性は、用途に応じて適宜設定される。このため、例えば本発明の水溶性ヒアルロン酸ゲルを非常に柔らかくして用いる場合には、ゲル形成用液の各成分の割合、前述のｐＨ測定方法における水溶液のｐＨなどを適宜調整することにより、ゲル形成用液から水を蒸発させずに、そのまま本発明の水溶性ヒアルロン酸ゲルとすることもできる。また、ゲル形成用液から少なくとも一部の水を蒸発させることにより、水溶性ヒアルロン酸ゲルの弾性、機械的強度、形状維持性を高めることもできる。
【００５３】
ゲル形成用液から水を蒸発させる方法としては、特に制限されず、例えば、ゲル形成用液を恒温槽などの乾燥機で加熱乾燥する方法、ゲル形成用液に温風を当てて加熱乾燥する方法、ゲル形成用液をホットプレート上で加熱乾燥する方法などが挙げられる。例えば、本発明の水溶性ヒアルロン酸ゲルをシート状とする場合、ポリエチレンテレフタレートフィルムなどの基板上に均一の厚みとなるように拡げたゲル形成用液を加熱して乾燥させる（キャスト法）ことにより、水溶性ヒアルロン酸ゲルシートを容易に製造することができる。
【００５４】
例えば、本発明の水溶性ヒアルロン酸ゲルを厚み０．０１〜１０ｍｍ程度のシート状とする場合、ゲル形成用液から少なくとも一部の水を蒸発させる際の温度としては、特に制限されないが、大気圧中において、２０〜１１０℃程度が挙げられる。また、当該蒸発させる際の時間としては、特に制限されないが、このような温度範囲であれば、０．１〜４８時間程度が挙げられる。
【００５５】
また、ゲルが所定の厚みとなるようにトレーやバット等の容器にゲル形成用液を入れ、恒温槽のような乾燥機中で乾燥させる（バッチ法）ことによっても、水溶性ヒアルロン酸ゲルシートを容易に製造することができる。すなわち、ゲル形成用液を容器に入れて水を蒸発させることにより、例えば、容器内に形成された水溶性ヒアルロン酸ゲルシートを、容器ごとそのまま最終製品とすることもでき、水溶性ヒアルロン酸ゲルシートを切断するなどの加工工程を省略することができる。
【００５６】
本発明の水溶性ヒアルロン酸ゲルの製造方法において、ゲル形成用液中のヒアルロン酸、ハチミツ、ヒアルロン酸とは異なる酸、並びに水及び多価アルコールの少なくとも一方の含有量は、それぞれ、水溶性ヒアルロン酸ゲルとしたときに上記の含有量となるように設定すればよい。
【００５７】
本発明の水溶性ヒアルロン酸ゲルの他の製造方法としては、例えば、上記のヒアルロン酸、ハチミツ、並びに水及び多価アルコールの少なくとも一方を混合したヒアルロン酸溶液を調製する工程と、当該ヒアルロン酸溶液に対して、ヒアルロン酸とは異なる酸を添加する工程とを備える方法も挙げられる。ヒアルロン酸とは異なる酸の添加方法としては、特に制限されないが、例えば、当該酸を含む溶液をヒアルロン酸溶液の上から噴霧、塗布等する方法を採用することができる。これらの添加方法によれば、シート状に拡げられた前記ヒアルロン酸溶液に対して均一に酸を添加することができため、シート状の水溶性ヒアルロン酸ゲルを得る場合に好適である。この製造方法を採用する場合においても、ヒアルロン酸、ハチミツ、ヒアルロン酸とは異なる酸、並びに水及び多価アルコールの少なくとも一方の量は、それぞれ、上記と同様とすることができる。熱に不安定な酸や揮散性の酸を用いる場合などにおいては、加熱による水の蒸発を行わないことにより、ゲル中の酸量を好適に制御することができる。また、上記各種成分をゲルに含ませる場合にも、当該酸を添加する工程において熱に不安定な成分や揮発成分を添加することにより、ゲル中の成分量を好適に制御することができる。また、エマルジョン、ナノエマルジョンのように適量の水の存在が必要な場合にも、ゲル中に水分を好適に制御することができる。さらに、当該酸を添加する工程において、水を添加してもよい。
【００５８】
さらに、本発明の水溶性ヒアルロン酸ゲルの他の製造方法としては、ハチミツ、ヒアルロン酸とは異なる酸、並びに水及び多価アルコールの少なくとも一方を混合して混合液を調製する工程と、前記混合液にヒアルロン酸を添加して溶解させる工程とを備える、水溶性ヒアルロン酸ゲルの製造方法が挙げられる。
【００５９】
さらに、本発明の水溶性ヒアルロン酸ゲルの製造方法において、例えば、化粧料、食品、医薬部外品、医薬品、医療用具に配合される上記の公知の成分をさらに配合する場合、水溶性ヒアルロン酸ゲルを調製した後に、これらの成分を添加してもよい。
【００６０】
また、本発明の水溶性ヒアルロン酸ゲルを塊状として製造する場合には、例えば、上記のヒアルロン酸、ハチミツ、並びに水及び多価アルコールの少なくとも一方を混合したヒアルロン酸溶液を、ヒアルロン酸とは異なる酸を含む溶液中に浸漬することによって、塊状の水溶性ヒアルロン酸ゲルを製造してもよい。
【００６１】
これら水溶性ヒアルロン酸ゲルの製造方法において、ヒアルロン酸水溶液中のヒアルロン酸、ハチミツ、ヒアルロン酸とは異なる酸、並びに水及び多価アルコールの少なくとも一方の含有量は、それぞれ、水溶性ヒアルロン酸ゲルとしたときに上記の含有量となるように設定すればよい。
【実施例】
【００６２】
以下に、実施例及び比較例を示して本発明を詳細に説明する。ただし、本発明は、実施例に限定されない。なお、以下の実施例及び比較例で用いた試薬は、以下の通りである。また、各表中の組成の単位は、質量部である。【００６３】
＜試薬＞
ヒアルロン酸（１２０万）：ヒアルロン酸ナトリウム、キューピー株式会社製の商品名「ヒアルロンサンＨＡ−ＬＱ」（製品表記：分子量８５万〜１６０万；平均分子量１２０万）
ヒアルロン酸（２３０万）：ヒアルロン酸ナトリウム、キューピー株式会社製の商品名「ＨＹＡＬＵＲＯＮＳＡＮ  ＨＡ−ＬＱＳＨ」（製品表示：分子量１６０万〜２９０万、平均分子量２３０万）
ヒアルロン酸（１０万）：ヒアルロン酸ナトリウム、キッコーマンバイオケミファ株式会社製の商品名「ヒアルロン酸  ＦＣＨ−ＳＵ」（製品表示：平均分子量５万〜１１万）
グリセリン：和光純薬工業株式会社製のグリセリン（特級）
ハチミツ：アピ株式会社製の精製蜂蜜
プロピレングリコール：和光純薬工業株式会社製のプロピレングリコール（特級）
ブタンジオール：和光純薬工業株式会社製の１，３−ブタンジオール（特級）
ＰＥＧ２００：和光純薬工業株式会社製のポリエチレングリコール２００（一級）
プロパンジオール：和光純薬株式会社製の１，３−プロパンジオール（特級）
ジグリセリン：和光純薬株式会社製のジグリセリン（ガスクロマトグラフ用）
ペンタンジオール：和光純薬株式会社製の１，２−ペンタンジオール
ヘキサンジオール：和光純薬株式会社製の１，２−ヘキサンジオール
１０％リン酸：和光純薬工業株式会社製のリン酸（特級）
２％硫酸：和光純薬工業株式会社製の硫酸（特級）
ビタミンＣ：和光純薬工業株式会社製のＬ（＋）−アスコルビン酸（特級）
クエン酸：和光純薬工業株式会社製のクエン酸一水和物（特級）
乳酸：和光純薬工業株式会社製のＤＬ−乳酸（特級）
酒石酸：和光純薬工業株式会社製のＤ（−）-酒石酸（一級）
グルコノラクトン：和光純薬株式会社製のグルコノ-δ-ラクトン（薬添規）
ラクトピオン酸：和光純薬株式会社製のラクトピオン酸（一級）
アスパラギン酸：和光純薬株式会社製のＤＬ−アスパラギン酸（特級）【００６４】
［実施例１〜１１及び比較例１、２］
表１に記載の配合比（質量部）となるように、ヒアルロン酸（ヒアルロン酸ナトリウム）、リン酸、及び蒸留水（ヒアルロン酸水溶液調製用）を、プロペラ式回転型撹拌装置を用いて混合し、ヒアルロン酸水溶液を得た。得られたヒアルロン酸水溶液のｐＨを、株式会社堀場製作所製のＴｗｉｎｐＨ（Ｂ−２１２）を用いて測定した。結果を表１に示す。得られたヒアルロン酸水溶液にハチミツ、多価アルコール（ブタンジオール、グリセリン）を表１の配合比（質量部）となるように加え、プロペラ式回転型撹拌装置を用いて混合して、ゲル形成用水溶液を調製した。次に、ゲル形成用水溶液をプラスチックス製シャーレ（直径９ｃｍ）に均一の厚みとなるように入れて、２４時間、７０℃で保管し、蒸留水の大部分を蒸発させて、厚み約２ｍｍの水溶性ヒアルロン酸ゲルシートを得た。なお、比較例１、２においては、リン酸を混合しなかったこと以外は、実施例１〜１１と同様にしてシートを得た。ただし、比較例１、２では、ゲル形成用水溶液を乾燥させても、ゲルは得られず、シート状物を指で引っ張ると糸ひきする高粘度溶液が得られた。【００６５】
＜水溶性ヒアルロン酸ゲルシートの性状評価＞
実施例１〜１１で得られた水溶性ヒアルロン酸ゲルシート、及び比較例１、２で得られたシート状の高粘度液の性状を以下の基準により評価した。結果を表１に示す。
０：薄い褐色透明で、少し固く、高い形状維持性を有するゲル
１：薄い褐色で、適度な弾性を有し、高い形状維持性を有するゲル
２：薄い褐色で、柔かく、やや高い形状維持性を有するゲル
３：薄い褐色で、かなり柔かく、やや低い形状維持性を有するゲル
４：薄い褐色で、高粘度液
５：薄い褐色で、弾性の無い、パリパリの固体【００６６】
【表１】
0006512560.tif 000002
【００６７】
［実施例１２〜１６及び比較例３］
表２に記載の配合比（質量部）となるように、ヒアルロン酸（ヒアルロン酸ナトリウム）、リン酸、及び蒸留水（ヒアルロン酸水溶液調製用）を、プロペラ式回転型撹拌装置を用いて混合し、ヒアルロン酸水溶液を得た。得られたヒアルロン酸水溶液のｐＨを、株式会社堀場製作所製のＴｗｉｎｐＨ（Ｂ−２１２）を用いて測定した。結果を表２に示す。得られたヒアルロン酸水溶液にハチミツを表２の配合比（質量部）となるように加え、プロペラ式回転型撹拌装置を用いて混合して、ゲル形成用水溶液を調製した。次に、ゲル形成用水溶液をプラスチックス製シャーレ（直径９ｃｍ）に均一の厚みとなるように入れて、４８時間、７０℃で保管し、シート重量が恒量となるように蒸留水を蒸発させたのち、表２の蒸留水（シート中の添加水分量）を均一にシートに塗布して、２４時間、室温で保管して厚み約２ｍｍの水溶性ヒアルロン酸ゲルシートを得た。次に、実施例１〜１１と同様にして、実施例１２〜１６で得られた水溶性ヒアルロン酸ゲルシートの性状を評価した。なお、比較例３においては、酸を混合しなかったこと以外は、実施例１２〜１６と同様にしてシートを得た。ただし、比較例３では、ゲルは得られず、シート状物を指で引っ張ると糸ひきする高粘度溶液が得られた。【００６８】
なお、参考のため、実施例１３の水溶性ヒアルロン酸ゲルシートを製造する際のゲル形成用水溶液中の固形分（ヒアルロン酸＋ハチミツ＋リン酸）、４８時間乾燥後の恒量、及び水溶性ヒアルロン酸ゲルシートの重量をそれぞれ測定したところ、以下の通りであった。
ゲル形成用水溶液中の固形分：１２．３９ｇ
４８時間乾燥後のシートの恒量：１０．０５ｇ
水溶性ヒアルロン酸ゲルシートの重量：１１．１９ｇ【００６９】
【表２】
0006512560.tif 000003
【００７０】
表１、２に示される結果から、ヒアルロン酸、ハチミツ、ヒアルロン酸とは異なる酸、並びに水及び多価アルコールの少なくとも一方を用いた実施例１〜１６においては、水溶性ヒアルロン酸ゲルシートが得られることが明らかとなった。また、水溶性ヒアルロン酸ゲルシートの調製過程において、上記のｐＨ測定方法に従ってヒアルロン酸、酸、及び蒸留水を混合して得られるヒアルロン酸水溶液のｐＨを１．９〜３．７の範囲に設定した場合には、弾性、形状維持性の観点から、化粧料、医薬組成物、または医療用具用組成物として皮膚などに特に好適に適用できることが明らかとなった。一方、酸を用いなかった比較例１〜３の場合には、ゲルは得られず、シート状物を指で引っ張ると糸ひきする高粘度液が得られた。【００７１】
［実施例１７〜２５］
ハチミツの配合比(質量部)を表３のようにしたこと以外は、実施例１〜１１と同様にして、実施例１７〜２５の水溶性ヒアルロン酸ゲルシートを得た。次に、実施例１〜１１と同様にして、実施例１７〜２５で得られた水溶性ヒアルロン酸ゲルシートの性状を評価した。また、実施例１〜１１と同様にして、ヒアルロン酸水溶液のｐＨを測定した。これらの結果を表３に示す。【００７２】
【表３】
0006512560.tif 000004
【００７３】
表３に示される結果から、ヒアルロン酸１質量部に対して、ハチミツが５〜２００質量部の範囲で配合されている場合にも、水溶性ヒアルロン酸ゲルシートが得られることが明らかとなった。【００７４】
［実施例２６〜２９］
ブタンジオールの配合比(質量部)を表４のようにしたこと以外は、実施例１〜１１と同様にして、実施例２６〜２９の水溶性ヒアルロン酸ゲルシートを得た。次に、実施例１〜１１と同様にして、実施例２６〜２９で得られた水溶性ヒアルロン酸ゲルシートの性状を評価した。また、実施例１〜１１と同様にして、ヒアルロン酸水溶液のｐＨを測定した。これらの結果を表４に示す。【００７５】
【表４】
0006512560.tif 000005
【００７６】
表４に示される結果から、ハチミツ４０質量部に対して、多価アルコール（ブタンジオール）が１０〜４０質量部の範囲で配合されている場合にも、水溶性ヒアルロン酸ゲルシートが得られることが明らかとなった。【００７７】
［実施例３０〜３２及び比較例４］
蒸留水（シート中の添加水分量）の配合量(質量部)を表５のようにしたこと以外は、実施例１２〜１６と同様にして、実施例３０〜３２の水溶性ヒアルロン酸ゲルシートを得た。なお、比較例４においては、蒸留水を蒸発させたシート（実質的に水が含まれない）に蒸留水を添加しなかったこと以外は、実施例１２〜１６と同様にしてシートを得た。次に、実施例１２〜１６と同様にして、実施例３０〜３２で得られた水溶性ヒアルロン酸ゲルシートの性状を評価した。また、実施例１２〜１６と同様にして、ヒアルロン酸水溶液のｐＨを測定した。これらの結果を表５に示す。【００７８】
【表５】
0006512560.tif 000006
【００７９】
表５に示される結果から、多価アルコールが配合されていなくても、水が含まれていることにより、水溶性ヒアルロン酸ゲルが得られることが明らかとなった。一方、シート中に実質的に水が含まれない比較例４の場合には、ゲルは得られず、パリパリのプラスチック状であった。【００８０】
［実施例３３〜３８］
表６に記載の配合比（質量部）となるように、ハチミツ、蒸留水（シート中の添加水分量）、ブタンジオールを混合し、プラスチックス製シャーレ（直径９ｃｍ）に入れた。この水溶液にヒアルロン酸を加えて、４８時間、室温で保管した後、スパテュラで撹拌して均一溶液として、厚み約２ｍｍの高粘度溶液を得た。次に、この高粘度溶液に、表６に記載の配合比（質量部）となるように、１０％リン酸溶液を塗布し、室温で４８時間保管して、水溶性ヒアルロン酸ゲルシートを得た。次に、得られた水溶性ヒアルロン酸ゲルシートの性状を以下の基準により評価した。その結果を表６に示す。【００８１】
＜水溶性ヒアルロン酸ゲルシートの性状評価＞
Ａ：薄い褐色のゲルで、高い形状維持性と適度な弾性を有し、十分な機械的強度を有する。ゲルを手で持ち上げても破断しない。
Ｂ：薄い褐色のゲルで、適度な弾性を有するが、Ａと比較して形状維持性と機械的強度は劣るものの、ゲルを手で持ち上げても破断しない。
Ｃ：薄い褐色のゲルで、適度な弾性を有するが、形状維持性は弱く、Ｂと比較して機械的強度は劣るものの、ゲルを手で持ち上げても破断しない。【００８２】
【表６】
0006512560.tif 000007
【００８３】
表６に示されるように、ヒアルロン酸１質量部に対して、水を４００質量部程度まで含む場合にも、良好な機械的強度を有する水溶性ヒアルロン酸ゲルが得られることが分かる。【００８４】
［実施例３９〜４１］
表７に記載の配合比（質量部）となるように、ハチミツ、蒸留水（シート中の添加水分量）、１０％リン酸溶液、ブタンジオールを混合し、プラスチックス製シャーレ（直径９ｃｍ）に入れた。この水溶液にヒアルロン酸を加えて、スパテュラで撹拌した後、４８時間、室温で保管して厚み約２ｍｍの水溶性ヒアルロン酸ゲルシートを得た。次に、実施例３３〜３８と同様にして、実施例３９〜４１で得られた水溶性ヒアルロン酸ゲルシートの性状を評価した。結果を表７に示す。【００８５】
【表７】
0006512560.tif 000008
【００８６】
表７に示されるように、実施例３３〜３８とは異なる製造方法によっても、良好な機械的強度を有するゲルが得られることが分かる。【００８７】
［実施例４２〜４９］
表８に記載の配合比（質量部）となるように、ヒアルロン酸、多価アルコール（グリセリン、ブタンジオール、ＰＥＧ２００、プロピレングリコール、プロパンジオール、ジグリセリン、ペンタンジオール、ヘキサンジオール）、１０％リン酸、及び蒸留水（ヒアルロン酸水溶液調製用）を、プロペラ式回転型撹拌装置を用いて混合して、ゲル形成用水溶液を調製した。次に、ゲル形成用水溶液をプラスチックス製シャーレ（直径９ｃｍ）に均一の厚みとなるように入れて、２４時間、７０℃で保管し、蒸留水の大部分を蒸発させて、厚み約２ｍｍの水溶性ヒアルロン酸ゲルシートを得た。次に、実施例１〜１１と同様にして、実施例４２〜４９で得られた水溶性ヒアルロン酸ゲルシートの性状を評価した。また、別途、ヒアルロン酸、蒸留水、及び１０％リン酸の量を表８の配合比としたヒアルロン酸水溶液について、それぞれ、実施例１〜１１と同様にしてｐＨを測定した。これらの結果を表８に示す。【００８８】
【表８】
0006512560.tif 000009
【００８９】
表８に示される結果から、種々の多価アルコールを用いることにより、水溶性ヒアルロン酸ゲルを好適に製造できることが分かる。【００９０】
［実施例５０〜５３］
ヒアルロン酸（分子量２３０万）の代わりに、ヒアルロン酸（分子量１０万または１２０万）を用い、表９に記載の配合比（質量部）となるように、ヒアルロン酸、ブタンジオール、１０％リン酸、及び蒸留水（ヒアルロン酸水溶液調製用）を、プロペラ式回転型撹拌装置を用いて混合したこと以外は、実施例１〜１１と同様にして水溶性ヒアルロン酸ゲルシートを得た。次に、実施例１〜１１と同様にして、実施例５０〜５３で得られた水溶性ヒアルロン酸ゲルシートの性状を評価した。また、別途、ヒアルロン酸、蒸留水、及び１０％リン酸の量を表９の配合比としたヒアルロン酸水溶液について、それぞれ、実施例１〜１１と同様にしてｐＨを測定した。これらの結果を表９に示す。【００９１】
【表９】
0006512560.tif 000010
【００９２】
表９に示される結果から、平均分子量が１０万または１２０万のヒアルロン酸を用いた場合にも、水溶性ヒアルロン酸ゲルを好適に製造できることが分かる。【００９３】
［実施例５４〜６０］
表１０に記載の配合比（質量部）となるように、ヒアルロン酸、ハチミツ、ブタンジオール、各種酸（硫酸、クエン酸、乳酸、酒石酸、グルコノラクトン、ラクトピオン酸、ビタミンＣ）、及び蒸留水（ヒアルロン酸水溶液調製用）を、プロペラ式回転型撹拌装置を用いて混合したこと以外は、実施例１〜１１と同様にして水溶性ヒアルロン酸ゲルシートを得た。次に、実施例１〜１１と同様にして、実施例５４〜６０で得られた水溶性ヒアルロン酸ゲルシートの性状を評価した。また、別途、ヒアルロン酸、蒸留水、及び各種酸の量を表１０の配合比としたヒアルロン酸水溶液について、それぞれ、実施例１〜１１と同様にしてｐＨを測定した。これらの結果を表１０に示す。【００９４】
【表１０】
0006512560.tif 000011
【００９５】
表１０に示される結果から、種々の酸を用いることにより、好適に水溶性ヒアルロン酸ゲルが得られることが分かる。【００９６】
［実施例６１〜６５］
表１１に記載の配合比（質量部）となるように、ヒアルロン酸、ハチミツ、各種酸（クエン酸、乳酸、酒石酸、ビタミンＣ、アスパラギン酸）、及び蒸留水（ヒアルロン酸水溶液調製用）を、プロペラ式回転型撹拌装置を用いて混合したこと以外は、実施例１２〜１６と同様にして水溶性ヒアルロン酸ゲルシートを得た。次に、実施例１２〜１６と同様にして、実施例６１〜６５で得られた水溶性ヒアルロン酸ゲルシートの性状を評価した。また、別途、ヒアルロン酸、蒸留水、及び各種酸の量を表１１の配合比としたヒアルロン酸水溶液について、それぞれ、実施例１２〜１６と同様にしてｐＨを測定した。これらの結果を表１１に示す。【００９７】
【表１１】
0006512560.tif 000012
【００９８】
表１１に示される結果から、種々の酸を用いることにより、好適に水溶性ヒアルロン酸ゲルが得られることが分かる。【００９９】
＜水溶性ヒアルロン酸ゲルの溶解性試験＞
水溶性ヒアルロン酸ゲルシートの厚みを約１００μｍとすること以外は実施例１、実施例３、実施例５、実施例７、実施例１０、実施例１２、及び実施例１５と同様にして得られたヒアルロン酸ゲルシート（４ｃｍ×４ｃｍ）をｐＨ７．４のリン酸緩衝液１００ｍＬ中に入れ、３７℃で撹拌子を用いて１２０ｒｐｍで４時間撹拌した。その結果、いずれの水溶性ヒアルロン酸ゲルシートも完全に溶解しており、水溶性ヒアルロン酸ゲルシートが水溶性であることが確認された。【０１００】
＜水溶性ヒアルロン酸ゲルシートの貼付試験による保湿効果評価＞
ボランティア４名の右前腕部に実施例３または実施例１３の水溶性ヒアルロン酸ゲルシート（２ｃｍ×２ｃｍ）を１時間貼り付けた。その後、ゲルの上に精製水約１０ｍＬを少しずつ加えて約３分間マッサージしながら溶かしたのち、精製水で洗浄して、自然乾燥させた。この水溶性ヒアルロン酸ゲルシートを処置した右前腕部と同一ボランティアの無処置の左前腕部の皮膚の保湿状況を観察した。【０１０１】
その結果、ボランティア４名全員において、実施例３及び実施例１３で得られた水溶性ヒアルロン酸ゲルシートを処置することによって、無処理の場合に比して、明らかな肌のしっとり感が確認された。また、水溶性ヒアルロン酸ゲルシートは適度な弾性を有し、形状維持性も優れているため、取り扱いも容易であり、皮膚刺激などの問題も生じなかった。【０１０２】
＜水溶性ヒアルロン酸ゲルシートの経口投与評価＞
［実施例６６〜６７］
表１２に記載の配合比（質量部）となるように、ハチミツ、蒸留水（シート中の添加水分量）の水溶液を調製し、プラスチックス製シャーレ（直径９ｃｍ）に入れた。この水溶液中にヒアルロン酸を加えて、４８時間、室温で保管した後、スパテュラで撹拌して均一溶液として、実施例６６及び実施例６７のそれぞれについて、約５ｍｍの高粘度溶液を得た。次に、この高粘度溶液に表１２に記載の配合比（質量部）となるように、２０％クエン酸溶液を塗布し、室温で４８時間保管して、水溶性ヒアルロン酸ゲルシートを得た。次に、実施例３３〜３８と同様にして、実施例６６〜６７で得られた水溶性ヒアルロン酸ゲルシートの性状を評価した。結果を表１２に示す。【０１０３】
【表１２】
0006512560.tif 000013
【０１０４】
実施例６６で得られた水溶性ヒアルロン酸ゲルシートを約２ｃｍ×２ｃｍにカットして、２名のボランティアに試食させた。その結果、ボランティア２名共に、グミのような弾力性のある食感を感じながら咀嚼すると共に、経時的に口腔内でゲルが溶解した。【０１０５】
実施例６７で得られた水溶性ヒアルロン酸ゲルシートを約２ｃｍ×２ｃｍにカットして、２名のボランティアに試食させた。その結果、ボランティア２名共に、経口栄養補助ゼリーのような柔らかい適度な弾力性のある食感を感じ、そのまま喉ごしよく嚥下することができた。